(57)【要約】【課題】生産タクトが短く、熱伝導率の高い成型用樹脂組成物の提供。【解決手段】芳香族ポリエステル（ａ）と、タッキファイヤー（ｂ）と、１分子中にヒドロキシ基を２個以上有するポリオール化合物（ｃ）と、ポリオレフィン（ｄ）と、前記芳香族ポリエステル（ａ）および前記ポリオレフィン（ｄ）より熱伝導率の高い充填剤（ｅ）とを含有し、前記ポリオレフィン（ｄ）の含有量が、前記芳香族ポリエステル（ａ）と前記ポリオレフィン（ｄ）との合計１００質量部中の５〜４０質量部であり、前記充填剤（ｅ）の含有量が、前記芳香族ポリエステル（ａ）と前記ポリオレフィン（ｄ）との合計１００質量部に対して０．１〜１００質量部である成型用樹脂組成物。【選択図】なし【特許請求の範囲】
【請求項１】
芳香族ポリエステル（ａ）と、タッキファイヤー（ｂ）と、１分子中にヒドロキシ基を２個以上有するポリオール化合物（ｃ）と、ポリオレフィン（ｄ）と、前記芳香族ポリエステル（ａ）および前記ポリオレフィン（ｄ）より熱伝導率の高い充填剤（ｅ）とを含有し、
前記ポリオレフィン（ｄ）の含有量が、前記芳香族ポリエステル（ａ）と前記ポリオレフィン（ｄ）との合計１００質量部中の５〜４０質量部であり、
前記充填剤（ｅ）の含有量が、前記芳香族ポリエステル（ａ）と前記ポリオレフィン（ｄ）との合計１００質量部に対して０．１〜１００質量部である成型用樹脂組成物。
【請求項２】
前記芳香族ポリエステル（ａ）として、テレフタル酸および／またはイソフタル酸を含有する酸成分と、エチレングリコール、ポリテトラメチレンエーテルグリコール、ネオペンチルグリコールおよび１，４−ブタンジオールからなる群から選択される少なくとも１種を含有するヒドロキシ基成分とを反応させて得られるポリエステルを含有する請求項１に記載の成型用樹脂組成物。
【請求項３】
前記芳香族ポリエステル（ａ）として、テレフタル酸とイソフタル酸とを含有する酸成分と、エチレングリコールとネオペンチルグリコールとを含有するヒドロキシ基成分とを反応させて得られるポリエステルＡと、
テレフタル酸とイソフタル酸とを含有する酸成分と、１，４−ブタンジオールとポリテトラメチレンエーテルグリコールとを含有するヒドロキシ基成分とを反応させて得られるポリエステルＢと
を含有する請求項１に記載の成型用樹脂組成物。
【請求項４】
前記芳香族ポリエステル（ａ）として、更に、テレフタル酸とイソフタル酸とセバシン酸とを含有する酸成分と、１，４−ブタンジオールを含有するヒドロキシ基成分とを反応させて得られるポリエステルＣを含有する請求項２または３に記載の成型用樹脂組成物。
【請求項５】
前記芳香族ポリエステル（ａ）として、更に、テレフタル酸とイソフタル酸とε−カプロラクトンとを含有する酸成分と、１，４−ブタンジオールを含有するヒドロキシ基成分とを反応させて得られるポリエステルＤを含有する請求項２〜４のいずれかに記載の成型用樹脂組成物。
【請求項６】
前記タッキファイヤー（ｂ）が、ロジン系タッキファイヤーである請求項１〜５のいずれかに記載の成型用樹脂組成物。
【請求項７】
前記ロジン系タッキファイヤーが、ロジンジオールである請求項６に記載の成型用樹脂組成物。
【請求項８】
前記ポリオレフィン（ｄ）が、エポキシ基、カルボキシ基および酸無水物基からなる群から選択される少なくとも１種を有する請求項１〜７のいずれかに記載の成型用樹脂組成物。
【請求項９】
前記ポリオレフィン（ｄ）が、エポキシ基と、カルボキシ基および／または酸無水物基とを有する請求項８に記載の成型用樹脂組成物。
【請求項１０】
前記カルボキシ基がマレイン酸に由来するカルボキシ基であり、前記酸無水物基が無水マレイン酸基である請求項８または９に記載の成型用樹脂組成物。
【請求項１１】
前記充填剤（ｅ）の熱伝導率が、０．７Ｗ／ｍ・ｋ以上である請求項１〜１０のいずれかに記載の成型用樹脂組成物。
【請求項１２】
前記充填剤（ｅ）が、窒化珪素、窒化アルミ、アルミナ、窒化硼素、炭化珪素、酸化ベリリウムおよびダイヤモンドからなる群から選ばれる少なくとも１種である請求項１〜１１のいずれかに記載の成型用樹脂組成物。
【請求項１３】
前記タッキファイヤー（ｂ）の含有量が、前記芳香族ポリエステル（ａ）と前記ポリオレフィン（ｄ）との合計１００質量部に対して１〜５０質量部である請求項１〜１２のいずれかに記載の成型用樹脂組成物。
【請求項１４】
前記ポリオール化合物（ｃ）の含有量が、前記芳香族ポリエステル（ａ）と前記ポリオレフィン（ｄ）との合計１００質量部に対して０．５〜５０質量部である請求項１〜１３のいずれかに記載の成型用樹脂組成物。
【請求項１５】
１９０℃における粘度が１０〜５０００Ｐａ・ｓである請求項１〜１４のいずれかに記載の成型用樹脂組成物。
【請求項１６】
芳香族ポリエステル（ａ）と、タッキファイヤー（ｂ）と、１分子中にヒドロキシ基を２個以上有するポリオール化合物（ｃ）と、ポリオレフィン（ｄ）と、前記芳香族ポリエステル（ａ）および前記ポリオレフィン（ｄ）より熱伝導率の高い充填剤（ｅ）とを含有し、
前記ポリオレフィン（ｄ）の含有量が、前記芳香族ポリエステル（ａ）と前記ポリオレフィン（ｄ）との合計１００質量部中の５〜４０質量部であり、
１９０℃における粘度が１０〜５０００Ｐａ・ｓである成型用樹脂組成物。
【請求項１７】
請求項１〜１６のいずれかに記載の成型用樹脂組成物を硬化させることによって得られる硬化物。
【請求項１８】
０．７Ｗ／ｍ・Ｋ以上の熱伝導率を有する請求項１７に記載の硬化物。
【請求項１９】
内部に基板を具備する請求項１７または１８に記載の硬化物。
【発明の詳細な説明】
【技術分野】
【０００１】
本発明は、成型用樹脂組成物に関する。
【背景技術】
【０００２】
従来、自動車は、電子部品等を具備する基板を防水等の必要のない場所に配置する場合が多かったが、今後は、基板の使用個数を増やしたり、基板に電気的に接続するコードを短くするために、基板をエンジンルーム内に搭載することが必要とされている。
基板をエンジンルーム内に搭載する場合、基板を封止して、基板に防水性や、油、ガソリン等に対する耐薬品性を付与することが必要となる。
これまでの基板を封止する方法としては、２液型のエポキシ樹脂組成物を使用する方法が挙げられる。
【発明の開示】
【発明が解決しようとする課題】
【０００３】
しかしながら、本発明者は、基板を２液型のエポキシ樹脂組成物で封止する場合、養生が必要であり、生産タクトが長いという問題点を見出した。
また、生産タクトを短くするために封止剤としてホットメルト組成物を使用して面積の大きい基板を封止する場合、ホットメルトの材料は通常熱伝導率が低く蓄熱しやすいので、基板が熱劣化を起こし、その結果、電子部品が溶けてしまったり、基板が誤作動を起こしてしまうという問題を見出した。
【０００４】
そこで、本発明は、生産タクトが短く、熱伝導率の高い成型用樹脂組成物を提供することを目的とする。
【課題を解決するための手段】
【０００５】
本発明者は、上記課題を解決するために鋭意検討した結果、芳香族ポリエステルと、タッキファイヤーと、ポリオール化合物と、ポリオレフィンと、特定の熱伝導率を有する充填剤とを含有し、上記ポリオレフィンおよび上記充填剤の含有量が特定の範囲である組成物が、生産タクトが短く、熱伝導率が高いことを見出し、本発明を完成させた。
【０００６】
即ち、本発明は、下記（１）〜（１９）を提供する。
（１）  芳香族ポリエステル（ａ）と、タッキファイヤー（ｂ）と、１分子中にヒドロキシ基を２個以上有するポリオール化合物（ｃ）と、ポリオレフィン（ｄ）と、前記芳香族ポリエステル（ａ）および前記ポリオレフィン（ｄ）より熱伝導率の高い充填剤（ｅ）とを含有し、
前記ポリオレフィン（ｄ）の含有量が、前記芳香族ポリエステル（ａ）と前記ポリオレフィン（ｄ）との合計１００質量部中の５〜４０質量部であり、
前記充填剤（ｅ）の含有量が、前記芳香族ポリエステル（ａ）と前記ポリオレフィン（ｄ）との合計１００質量部に対して０．１〜１００質量部である成型用樹脂組成物。
（２）  前記芳香族ポリエステル（ａ）として、テレフタル酸および／またはイソフタル酸を含有する酸成分と、エチレングリコール、ポリテトラメチレンエーテルグリコール、ネオペンチルグリコールおよび１，４−ブタンジオールからなる群から選択される少なくとも１種を含有するヒドロキシ基成分とを反応させて得られるポリエステルを含有する上記（１）に記載の成型用樹脂組成物。
（３）  前記芳香族ポリエステル（ａ）として、テレフタル酸とイソフタル酸とを含有する酸成分と、エチレングリコールとネオペンチルグリコールとを含有するヒドロキシ基成分とを反応させて得られるポリエステルＡと、
テレフタル酸とイソフタル酸とを含有する酸成分と、１，４−ブタンジオールとポリテトラメチレンエーテルグリコールとを含有するヒドロキシ基成分とを反応させて得られるポリエステルＢと
を含有する上記（１）に記載の成型用樹脂組成物。
（４）  前記芳香族ポリエステル（ａ）として、更に、テレフタル酸とイソフタル酸とセバシン酸とを含有する酸成分と、１，４−ブタンジオールを含有するヒドロキシ基成分とを反応させて得られるポリエステルＣを含有する上記（２）または（３）に記載の成型用樹脂組成物。
（５）  前記芳香族ポリエステル（ａ）として、更に、テレフタル酸とイソフタル酸とε−カプロラクトンとを含有する酸成分と、１，４−ブタンジオールを含有するヒドロキシ基成分とを反応させて得られるポリエステルＤを含有する上記（２）〜（４）のいずれかに記載の成型用樹脂組成物。
（６）  前記タッキファイヤー（ｂ）が、ロジン系タッキファイヤーである上記（１）〜（５）のいずれかに記載の成型用樹脂組成物。
（７）  前記ロジン系タッキファイヤーが、ロジンジオールである上記（６）に記載の成型用樹脂組成物。
（８）  前記ポリオレフィン（ｄ）が、エポキシ基、カルボキシ基および酸無水物基からなる群から選択される少なくとも１種を有する上記（１）〜（７）のいずれかに記載の成型用樹脂組成物。
（９）  前記ポリオレフィン（ｄ）が、エポキシ基と、カルボキシ基および／または酸無水物基とを有する上記（８）に記載の成型用樹脂組成物。
（１０）  前記カルボキシ基がマレイン酸に由来するカルボキシ基であり、前記酸無水物基が無水マレイン酸基である上記（８）または（９）に記載の成型用樹脂組成物。
（１１）  前記充填剤（ｅ）の熱伝導率が、０．７Ｗ／ｍ・ｋ以上である上記（１）〜（１０）のいずれかに記載の成型用樹脂組成物。
（１２）  前記充填剤（ｅ）が、窒化珪素、窒化アルミ、アルミナ、窒化硼素、炭化珪素、酸化ベリリウムおよびダイヤモンドからなる群から選ばれる少なくとも１種である上記（１）〜（１１）のいずれかに記載の成型用樹脂組成物。
（１３）  前記タッキファイヤー（ｂ）の含有量が、前記芳香族ポリエステル（ａ）と前記ポリオレフィン（ｄ）との合計１００質量部に対して１〜５０質量部である上記（１）〜（１２）のいずれかに記載の成型用樹脂組成物。
（１４）  前記ポリオール化合物（ｃ）の含有量が、前記芳香族ポリエステル（ａ）と前記ポリオレフィン（ｄ）との合計１００質量部に対して０．５〜５０質量部である上記（１）〜（１３）のいずれかに記載の成型用樹脂組成物。
（１５）  １９０℃における粘度が１０〜５０００Ｐａ・ｓである上記（１）〜（１４）のいずれかに記載の成型用樹脂組成物。
（１６）  芳香族ポリエステル（ａ）と、タッキファイヤー（ｂ）と、１分子中にヒドロキシ基を２個以上有するポリオール化合物（ｃ）と、ポリオレフィン（ｄ）と、前記芳香族ポリエステル（ａ）および前記ポリオレフィン（ｄ）より熱伝導率の高い充填剤（ｅ）とを含有し、
前記ポリオレフィン（ｄ）の含有量が、前記芳香族ポリエステル（ａ）と前記ポリオレフィン（ｄ）との合計１００質量部中の５〜４０質量部であり、
１９０℃における粘度が１０〜５０００Ｐａ・ｓである成型用樹脂組成物。
（１７）  上記（１）〜（１６）のいずれかに記載の成型用樹脂組成物を硬化させることによって得られる硬化物。
（１８）  ０．７Ｗ／ｍ・Ｋ以上の熱伝導率を有する上記（１７）に記載の硬化物。
（１９）  内部に基板を具備する上記（１７）または（１８）に記載の硬化物。
【発明の効果】
【０００７】
本発明の成型用樹脂組成物は、生産タクトが短く、熱伝導率が高い。
【発明を実施するための最良の形態】
【０００８】
以下、本発明をより詳細に説明する。
まず、本発明の第１の態様の成型用樹脂組成物（以下、「本発明の第１の態様の組成物」ともいう。）は、
芳香族ポリエステル（ａ）と、タッキファイヤー（ｂ）と、１分子中にヒドロキシ基を２個以上有するポリオール化合物（ｃ）と、ポリオレフィン（ｄ）と、前記芳香族ポリエステル（ａ）および前記ポリオレフィン（ｄ）より熱伝導率の高い充填剤（ｅ）とを含有し、
前記ポリオレフィン（ｄ）の含有量が、前記芳香族ポリエステル（ａ）と前記ポリオレフィン（ｄ）との合計１００質量部中の５〜４０質量部であり、
前記充填剤（ｅ）の含有量が、前記芳香族ポリエステル（ａ）と前記ポリオレフィン（ｄ）との合計１００質量部に対して０．１〜１００質量部である組成物である。
【０００９】
＜芳香族ポリエステル（ａ）＞
上記芳香族ポリエステル（ａ）は、特に限定されず、従来公知の芳香族ポリエステルを用いることができる。
なかでも、脂肪酸とグリコールとの縮合反応から得られる芳香族ポリエステルであることが好ましい。
上記芳香族ポリエステル（ａ）としては、具体的には、例えば、テレフタル酸および／またはイソフタル酸を含有する酸成分と、エチレングリコール（以下、ＥＧと略す）、ポリテトラメチレンエーテルグリコール（以下、ＰＴＭＧと略す）、ネオペンチルグリコール（以下、ＮＰＧと略す）および１，４−ブタンジオール（以下、１，４−ＢＤと略す）からなる群より選択される少なくとも１種を含有するヒドロキシ基成分とを反応させて得られるポリエステルを含有する芳香族ポリエステルが挙げられ、より具体的には、下記に示すポリエステルＡ〜Ｄが挙げられる。
【００１０】
上記ポリエステルＡは、酸成分としてテレフタル酸とイソフタル酸との混合物を用い、ヒドロキシ基成分としてＮＰＧとＥＧとの混合物を用いて、縮合反応により得られるポリエステルである。上記ポリエステルＡの１９０℃での粘度は、０．５〜２Ｐａ・ｓであることが好ましく、０．７〜１．５Ｐａ・ｓであることがより好ましい。
【００１１】
同様に、上記ポリエステルＢは、酸成分としてテレフタル酸とイソフタル酸との混合物を用い、ヒドロキシ基成分としてＰＴＭＧと１，４−ＢＤとの混合物を用いて、縮合反応により得られるポリエステルである。上記ポリエステルＢの溶融状態における流動性を示す尺度である溶融指数（メルトインデックス）（以下、ＭＩと略す）が、２００℃において１０以上であることが好ましく、１３〜５０であることがより好ましい。上記ポリエステルＢのＭＩがこの範囲であると成型時の粘度を低く保ち、成型後の耐熱性が優れるため好ましい。ここで、上記ＰＴＭＧは１，４−ＢＤを重合させて得られる重合体であれば特に限定されず、数平均分子量が２０００以上であることが好ましく、市販品として三菱化学社製のＨ−２８３を用いることができる。
【００１２】
また、上記ポリエステルＣは、酸成分としてテレフタル酸とイソフタル酸とセバシン酸との混合物を用い、ヒドロキシ基成分として１，４−ＢＤを用いて、縮合反応により得られるポリエステルである。ポリエステルＣの１９０℃での粘度は２００〜７００Ｐａ・ｓであることが好ましく、４００〜６００Ｐａ・ｓであることがより好ましい。
【００１３】
上記ポリエステルＤは、酸成分としてテレフタル酸とイソフタル酸とε−カプロラクトンとの混合物を用い、ヒドロキシ基成分として１，４−ＢＤを用いて、縮合反応により得られるポリエステルである。ポリエステルＤの１９０℃での粘度は１００〜３００Ｐａ・ｓであることが好ましく、１５０〜２００Ｐａ・ｓであることがより好ましい。
【００１４】
上記芳香族ポリエステル（ａ）は、上記ポリエステルＡ、Ｂ、ＣおよびＤからなる群より選択させる少なくとも２種を含有していることが好ましく、上記ポリエステルＡと上記ポリエステルＢとを含有していることがより好ましい。これは、柔軟性、耐熱性、耐薬品性、耐油性および延伸性に優れたポリエステルＢと、低粘度で成型性に優れているポリエステルＡとを含有させることにより、得られる成型用樹脂組成物の成型時における粘度を低く保ち、更に成型後の固化物に柔軟性を与え、生産タクトがより短くなるという理由からである。また、同様の理由から、上記芳香族ポリエステル（ａ）は、上記ポリエステルＡとポリエステルＢと、ポリエステルＣおよび／またはポリエステルＤとを含有していることが好ましい。
なお、通常、芳香族ポリエステルは、２５℃下の条件における熱伝導率が０．２Ｗ／ｍ・Ｋ以下であることが多い。本発明の第１の態様の組成物に含有される芳香族ポリエステル（ａ）は、２５℃下の条件における熱伝導率が０．２Ｗ／ｍ・Ｋ以下であるのが好ましい態様として挙げられる。
【００１５】
上記芳香族ポリエステル（ａ）における上記ポリエステルＡ、Ｂ、ＣおよびＤの含有割合は、上記芳香族ポリエステル（ａ）の総質量に対して、上記ポリエステルＡを１０〜５０質量％、上記ポリエステルＢを１０〜５０質量％、上記ポリエステルＣを０〜３０質量％、上記ポリエステルＤを０〜３０質量％含有していることが好ましく、上記ポリエステルＡを２５〜４５質量％、上記ポリエステルＢを２０〜４０質量％、上記ポリエステルＣを０〜２０質量％、上記ポリエステルＤを０〜２５質量％含有していることがより好ましく、上記ポリエステルＡを３０〜４０質量％、上記ポリエステルＢを２５〜３５質量％、上記ポリエステルＣを０〜１５質量％、上記ポリエステルＤを０〜２０質量％含有していることが更に好ましい。
上記ポリエステルＡ、Ｂ、ＣおよびＤの含有割合がこの範囲である場合、生産タクトがより短く、得られる成型用樹脂組成物の成型時の粘度を低く保ちながら成型後の固化物に柔軟性を与えることが可能であり、成型後の固化物が耐油性、耐ガソリン性に優れるため好ましい。更に、成型後の硬化時間がより短く、養生の必要性がないことからも好ましい。
また、このような性質を有する本発明の組成物は、耐ヒートショック性に優れ、ヒートサイクル時の被着体の膨張収縮に追従することが可能であるため成型用ホットメルト材として用いることができる。
【００１６】
＜タッキファイヤー（ｂ）＞
タッキファイヤー（ｂ）は、特に制限されない。例えば、従来公知のタッキファイヤー（粘着付与剤）を用いることができ、具体的には、ロジン系タッキファイヤー、テルペン系タッキファイヤー、石油樹脂系タッキファイヤーが例示される。
【００１７】
上記ロジン系タッキファイヤーとしては、例えば、松ヤニや松根油中のアビエチン酸を主成分とするロジン酸とグリセリンやペンタエリスリトールとのエステル、および、それらの水添物、不均化物が挙げられ、具体的には、ガムロジン、トール油ロジン、ウッドロジン、水素添加ロジン、不均化ロジン、重合ロジン、変性ロジン、ロジンジオール等が好適に例示される。
【００１８】
テルペン系タッキファイヤーとしては、例えば、松に含まれるテルペン油やオレンジの皮等に含まれる天然のテルペンを重合したものが挙げられ、具体的には、テルペン樹脂、芳香族変性テルペン樹脂、テルペンフェノール樹脂、水素添加テルペン樹脂等が好適に例示される。
【００１９】
石油樹脂系タッキファイヤーとしては、例えば、石油を原料とした脂肪族、脂環族、芳香族系の樹脂が挙げられ、具体的には、Ｃ5系石油樹脂、Ｃ9系石油樹脂、共重合系石油樹脂、脂環族飽和炭化水素樹脂、スチレン系石油樹脂等が好適に例示される。
【００２０】
これらのうち、タッキファイヤー（ｂ）としては、得られる組成物が低粘度になり成型しやすくなる点からロジン系タッキファイヤーを用いることが好ましく、具体的には、ロジンジオールを用いることが得られる成型性樹脂組成物の延伸性、ポリオレフィン、金属およびＰＶＣに対する接着性が向上し、更に耐熱性と柔軟性のバランス、耐ガソリン性が良好となる理由からより好ましい。ロジンジオールとしては、具体的には、例えば、パインクリスタル  Ｄ−６０１１、ＫＥ−６１５−３、Ｄ−６２４０（いずれも荒川化学工業社製）等が挙げられる。
タッキファイヤー（ｂ）は、それぞれ単独でまたは２種以上を組み合わせて使用することができる。
【００２１】
また、上記タッキファイヤー（ｂ）の含有量は、上記芳香族ポリエステル（ａ）および上記ポリオレフィン（ｄ）の合計１００質量部に対して、１〜５０質量部が好ましく、１０〜４０質量部がより好ましい。この範囲であると、得られる成型性樹脂組成物の延伸性、ポリオレフィン、金属およびＰＶＣに対する接着性が向上し、更に耐熱性と柔軟性のバランス、耐ガソリン性が良好となる。
【００２２】
＜ポリオール化合物（ｃ）＞
上記ポリオール化合物（ｃ）は、１分子中にヒドロキシ基を２個以上有するポリオール化合物であって、上記芳香族ポリエステル（ａ）と上記タッキファイヤー（ｂ）とを相溶させる相溶化剤として働くものであれば特に限定されず、具体的には、例えば、エチレングリコール、プロピレングリコール、ブタンジオール、ポリカーボネートポリオール、ポリカプロラクトン、ジエチレングリコール、グリセリン、ヘキサントリオール、トリメチロールプロパン、ペンタエリスリトール等が挙げられ、更に、ポリテトラメチレンエーテルグリコール、ポリエチレングリコール、ポリプロピレングリコール、ポリオキシプロピレンジオール、ポリオキシプロピレントリオール、ポリオキシプチレングリコール等のポリエーテル系ポリオール；ポリブタンジエンポリオール、ポリイソプレングリコール等のポリオレフィン系ポリオール；アジペート系ポリオール；ラクトン系ポリオール；ひまし油等のポリエステル系ポリオール等の多価アルコール類；レゾルシン、ピスフェノール等の多価フェノール類が使用可能である。これらの各ポリオール化合物は、単独で使用しても、２種以上を併用してもよい。
【００２３】
これらのうち、ポリカーボネートポリオール（例えば、ポリカーボネートジオール）、ポリカプロラクトンを用いることが、少量で相溶化剤としての効果が得られるため好ましい。
また、得られる硬化物が耐高温高湿性に優れるという観点から、ポリカーボネートジオールが好ましい。
【００２４】
また、ポリオール化合物（ｃ）の平均分子量は、５００〜１００００が好ましく、１０００〜１００００がより好ましく、２０００〜１００００が更に好ましい。
【００２５】
上記ポリオール化合物（ｃ）の含有量は、上記芳香族ポリエステル（ａ）および上記ポリオレフィン（ｄ）の合計１００質量部に対して、０．５〜５０質量部が好ましく、１〜２０質量部がより好ましく、２〜１０質量部が更に好ましい。この範囲であると、上記芳香族ポリエステル（ａ）と上記タッキファイヤー（ｂ）とを十分に相溶させ、ポリエステルの物性（耐熱性、柔軟性、耐ガソリン性）を低下させない。
【００２６】
本発明の第１の態様の組成物は、上記タッキファイヤー（ｂ）とポリオール化合物（ｃ）とを含有するため、上述したように、延伸性ならびにポリオレフィン、金属およびＰＶＣに対する接着性が向上し、耐熱性と柔軟性のバランス、更に、溶融時に起こる芳香族ポリエステル（ａ）とタッキファイヤー（ｂ）との分離が防止され、タッキファイヤー（ｂ）を単独で添加する場合では低下する耐油性、特に耐ガソリン性が良好となる。
これは、ポリオール化合物（ｃ）を添加することで、タッキファイヤー（ｂ）が芳香族ポリエステル（ａ）の非結晶部分に優先的にとり込まれるためであると考えられる。
【００２７】
＜ポリオレフィン（ｄ）＞
上記ポリオレフィン（ｄ）は、特に限定されないが、具体的には、例えば、エチレン、プロピレン、ブチレン、ペンテン、４−メチル−１−ペンテン等のα−オレフィンの単独重合体、これらのα−オレフィンの２種以上からなる共重合体、またはこれらのα−オレフィンと他の共重合性単量体との共重合体からなるポリオレフィン樹脂等が挙げられる。これらは、単独で用いてもよく、２種以上を併用してもよい。
これらのポリオレフィンの中でも、ポリエチレンが耐ガソリン性に優れる点から好ましい。
【００２８】
また、上記ポリオレフィン（ｄ）は、極性基を有することが好ましい。
一般的にポリオレフィンは低極性であるのに対し、上記芳香族ポリエステル（ａ）は極性が高いため、本発明の組成物の製造時または製造後において本発明の第１の態様の組成物を長時間溶融させた状態にすると、芳香族ポリエステル（ａ）とポリオレフィン（ｄ）とが分離し、再度撹拌しても十分に混合できず、接着性が低下する場合がある。一方、上記ポリオレフィン（ｄ）が極性基を有している場合は、長時間溶融後にも分離せず、接着性を維持できる。
上記極性基は、特に限定されず、具体的には、例えば、エポキシ基、カルボキシ基、酸無水物基、アミノ基、イソシアネート基、ヒドロキシ基、ニトロ基、スルフォン基等が挙げられる。上記ポリオレフィン（ｄ）は、これらの官能基の１種のみを有していてもよく、複数種類の官能基を有していてもよい。
上記極性基としては、極性物との接着性に優れる点から、エポキシ基、カルボキシ基および酸無水物基からなる群から選択される少なくとも１種が好ましく、エポキシ基がより好ましい。
エポキシ基は、メチレン基に結合している（つまり、グリシジル基）のが好ましい態様の１つとして挙げられる。
また、上記ポリオレフィン（ｄ）は、エポキシ基と、カルボキシ基および／または酸無水物基とを有するのが好ましい。
また、上記カルボキシ基がマレイン酸に由来するカルボキシ基であり、上記酸無水物基が無水マレイン酸基であるのが好ましい。
【００２９】
上記極性基を有するポリオレフィンは、例えば、オレフィンと極性基を有する重合性単量体（例えば、グリシジルメタクリレート）とを共重合する方法等により得ることができる。また、市販品を用いてもよい。
【００３０】
上記ポリオレフィン（ｄ）の含有量は、上記芳香族ポリエステル（ａ）および上記ポリオレフィン（ｄ）の合計１００質量部中の５〜４０質量部である。本発明の第１の態様の組成物は、ポリオレフィン（ｄ）をこの範囲で含有するので、生産タクトが短く、ポリオレフィンに対する接着性と、金属およびＰＶＣに対する接着性とのバランスに優れ、耐ガソリン性にも優れる。
これらの特性により優れる点から、上記ポリオレフィン（ｄ）の含有量は、上記芳香族ポリエステル（ａ）および上記ポリオレフィン（ｄ）の合計１００質量部中の１０〜４０質量部がより好ましく、２０〜４０質量部が更に好ましい。
【００３１】
本発明の第１の態様の組成物は、ポリオレフィン（ｄ）を特定の割合で含有するので、生産タクトが短く、金属やＰＶＣに対する接着性や耐ガソリン性等の優れた特性を維持しつつ、ポリオレフィンに対する接着性を向上することができる。特に、上記極性基を有するポリオレフィンを用いた場合は、長時間溶融後にも分離せず、接着性を維持できる。
なお、通常、ポリオレフィンは、２５℃下の条件下における熱伝導率が０．２Ｗ／ｍ・Ｋ以下である場合が多い。本発明において、ポリオレフィン（ｄ）は、２５℃下の条件下における熱伝導率が０．２Ｗ／ｍ・Ｋ以下であるのが好ましい態様として挙げられる。
【００３２】
充填剤（ｅ）について以下に説明する。
本発明の第１の態様の組成物に含有される充填剤（ｅ）は、芳香族ポリエステル（ａ）およびポリオレフィン（ｄ）より熱伝導率が高く、充填剤（ｅ）の含有量は、芳香族ポリエステル（ａ）とポリオレフィン（ｄ）との合計１００質量部に対して０．１〜１００質量部である。
【００３３】
本発明において、充填剤（ｅ）は、芳香族ポリエステル（ａ）およびポリオレフィン（ｄ）が有する熱伝導率より高い熱伝導率のものであれば、特に制限されない。
通常、芳香族ポリエステル（ａ）およびポリオレフィン（ｄ）が有する熱伝導率は、２５℃下の条件下において０．２Ｗ／ｍ・Ｋ以下である場合が多いので、本発明において、充填剤（ｅ）は、２５℃下の条件下において０．２Ｗ／ｍ・Ｋより高い熱伝導率を有するものであればよい。
充填剤（ｅ）の熱伝導率は、組成物の熱伝導率がより高くなるという観点から、２５℃下の条件下において、０．７Ｗ／ｍ・ｋ以上であるのが好ましく、１０Ｗ／ｍ・Ｋであるのがより好ましく、１５Ｗ／ｍ・Ｋ以上であるのがさらに好ましい。
【００３４】
充填剤（ｅ）としては、例えば、窒化珪素、窒化アルミ、アルミナ、窒化硼素、炭化珪素、酸化ベリリウム、ダイヤモンド、金属が挙げられる。
なかでも、組成物に混ぜることができ、加熱しても組成物中に溶解することがなく、組成物の粘度を上昇させにくく、組成物の熱伝導率をより高くし、生産タクトをより短くし、絶縁性に優れ、得られる硬化物が放熱しやすくなり、という観点から、窒化珪素、窒化アルミ、アルミナ、窒化硼素、炭化珪素、酸化ベリリウムおよびダイヤモンドからなる群から選ばれる少なくとも１種であるのが好ましく、窒化珪素、窒化アルミ、アルミナがより好ましい。
また、充填剤（ｅ）は、その形状が球形であるのが好ましい態様の１つとして挙げられる。
【００３５】
充填剤（ｅ）の含有量は、組成物の熱伝導率がより高くなり、生産タクトをより短くし、得られる硬化物が放熱しやすくなるという観点から、芳香族ポリエステル（ａ）とポリオレフィン（ｄ）との合計１００質量部に対して、０．１〜１００質量部であるのが好ましく、０．５〜５０質量部であるのがより好ましい。
【００３６】
本発明の第１の態様の組成物は、成型性に優れる点から、１９０℃における粘度が１０〜５０００Ｐａ・ｓであるのが好ましく、１０〜１００Ｐａ・ｓであるのがより好ましい。
【００３７】
次に、本発明の第２の態様の組成物について以下に説明する。
本発明の第２の態様の組成物は、
芳香族ポリエステル（ａ）と、タッキファイヤー（ｂ）と、１分子中にヒドロキシ基を２個以上有するポリオール化合物（ｃ）と、ポリオレフィン（ｄ）と、前記芳香族ポリエステル（ａ）および前記ポリオレフィン（ｄ）より熱伝導率の高い充填剤（ｅ）とを含有し、
前記ポリオレフィン（ｄ）の含有量が、前記芳香族ポリエステル（ａ）と前記ポリオレフィン（ｄ）との合計１００質量部中の５〜４０質量部であり、
１９０℃における粘度が１０〜５０００Ｐａ・ｓである成型用樹脂組成物である。
【００３８】
本発明の第２の態様の組成物において含有される、芳香族ポリエステル（ａ）、タッキファイヤー（ｂ）、ポリオール化合物（ｃ）、ポリオレフィン（ｄ）および充填剤（ｅ）は本発明の第１の態様の組成物と同義である。
また、芳香族ポリエステル（ａ）、タッキファイヤー（ｂ）、ポリオール化合物（ｃ）、ポリオレフィン（ｄ）の含有量は本発明の第１の態様の組成物と同義である。
【００３９】
充填剤（ｅ）の含有量は、組成物の熱伝導率がより高くなり、生産タクトをより短くし、得られる硬化物が放熱しやすくなるという観点から、芳香族ポリエステル（ａ）とポリオレフィン（ｄ）との合計１００質量部に対して、０．１〜１００質量部であるのが好ましく、０．５〜５０質量部であるのがより好ましく、５〜３０質量部であるのがさらに好ましい。
【００４０】
本発明の第２の態様の組成物は、１９０℃における粘度が１０〜５０００Ｐａ・ｓであり、作業性、成型性に優れる点から、１０〜１００Ｐａ・ｓであるのが好ましい。
【００４１】
本発明の第１および第２の態様の組成物（以下、これらをあわせて「本発明の組成物」ということがある。）は、本発明の目的を損わない範囲で、必要に応じて、例えば、補強剤、老化防止剤、酸化防止剤、充填剤、可塑剤、熱安定剤、紫外線吸収剤等の他滑剤、ワックス類、着色剤、結晶化促進剤、補強繊維等の各種添加剤を配合してもよい。
【００４２】
本発明の組成物は、その製造について、特に限定されず、上記芳香族ポリエステル（ａ）、上記タッキファイヤー（ｂ）、上記ポリオール化合物（ｃ）、上記ポリオレフィン（ｄ）および充填剤（ｅ）ならびに必要に応じて各種添加剤を、例えばロール、ニーダ、押出し機、万能攪拌機等により混合し製造することができる。
【００４３】
上述した本発明の組成物は、吐出成型が可能な組成物であることが好ましい。
ここで、吐出成型は、吐出成型時において吐出口から成型用樹脂組成物を吐出させる際の圧力が、５ＭＰａ未満であるのが好ましく、より好ましくは０．２〜１．０ＭＰａ、さらに好ましくは０．３〜０．５ＭＰａである。
また、吐出成型は、１２０〜２３０℃の範囲で行われることが好ましく、１８０〜２１０℃の範囲で行われることがより好ましい。このような温度範囲である場合、上記吐出成型に用いる成型用樹脂組成物の安定性が向上し、更に溶融時の粘度が上述した範囲内となる理由から好ましい。
【００４４】
本発明の組成物は、生産タクトが短く、熱伝導率が高い。また、ポリオレフィン樹脂、金属およびＰＶＣに対する接着性、耐ガソリン性、延伸性ならびに柔軟性等に優れる。また、低粘度で成型性にも優れている。特に、ポリオレフィン（ｄ）として極性基を有するポリオレフィンを用いる場合、成型用樹脂組成物を長時間溶融した後でも芳香族ポリエステル（ａ）とポリオレフィン（ｄ）とが分離せず接着性を維持できる。
【００４５】
本発明の組成物を適用することができる被着体としては、例えば、金属、樹脂、ガラス、ガラスエポキシが挙げられる。
【００４６】
本発明の組成物の用途としては、例えば、基板用の封止剤、コネクタ・ハーネス等の端部の封止剤・防水保護剤、ポッティング材（電気回路を衝撃、振動もしくは湿気等から守るために、電気回路全体に埋め込まれる充填材）が挙げられる。
【００４７】
本発明の組成物の使用方法は、特に制限されない。例えば、本発明の成型用樹脂組成物を溶融する溶融工程と、溶融工程後、溶融した成型用樹脂組成物を、内部に例えば基板、導線等が配置された型に吐出成型する吐出成型工程、または基板等に塗布する塗布工程とを具備する方法が挙げられる。ここで、上記吐出成型時または塗布時の圧力は、５ＭＰａ未満であるのが好ましく、０．２〜１．０ＭＰａであることがより好ましく、０．３〜０．５ＭＰａであることがさらに好ましい。
【００４８】
上記溶融工程は、本発明の組成物を溶融する工程であり、具体的には、上記成型性樹脂組成物を１６０〜２３０℃、好ましくは１８０〜２１０℃に加熱して溶融させる工程である。
【００４９】
上記吐出成型工程、塗布工程は、上記溶融工程により溶融した成型用樹脂組成物を、内部に例えば基板、導線等が配置された型に吐出成型または塗布する工程である。
具体的には、上記吐出成型は、溶融した成型用樹脂組成物を、基板等を入れた型（モールド）内に、好ましくは５ＭＰａ未満、より好ましくは１〜４ＭＰａの圧力で、ホットメルトガン、ホットメルトアプリケータ等を用いて吐出し、上記モールド内で成型する工程である。またはホットメルトガン、ホットメルトアプリケータで吐出し、ポッティングする工程である。
また、上記塗布は溶融した成型用樹脂組成物を、基板等に、好ましくは５ＭＰａ未満、より好ましくは１〜４ＭＰａの圧力で、ホットメルトガンスプレー等を用いて塗布する工程である。
一般的な射出成型では、圧力が４０〜１２０ＭＰａ、溶融温度が２５０〜３００℃と高いのに対し、本発明の組成物を用いる場合、圧力が０．３〜０．５ＭＰａ、溶融温度が１８０〜２３０℃で使用できるため作業性に非常に優れている。
したがって、上述した使用方法を用いれば、このような低温・低圧力での成型が可能であるため、図１の（Ａ）〜（Ｄ）に示すように、剥離部１を有するポリオレフィン被覆導線２の封止は、アルミ製のモールド３およびゴムパッキン４を用いた製造装置の使用が可能となり、成型上のコストダウンも図られるため好ましい。具体的には、（Ｃ）で示すモールドの形状（アルミ製のモールド３とゴムパッキン４で密閉された状態）で、注入部５（矢印方向）からホットメルト（ＨＭ）材料を注入し、上記ＨＭ材料を注入経路６に通し、ＨＭ成型用鋳型７に移行させる。その後、上記ＨＭ材料をＨＭ成型用鋳型７にて成型させ、脱型させることで（Ｄ）で示す成型部８を有する成型品の形状となる。
また、低温、低圧での成型が可能であるため、基板上の電子部品等を傷つけることなく成型し、基板全体を防水することができ、かつ、基板や電子部品をケースで覆う必要がないため、製品のコストダウンも図られるため好ましい。
【００５０】
また、従来の２液型のエポキシ樹脂組成物を用いて成型する場合、これを硬化させるために３０〜６０分程度の硬化時間が必要であった。
これに対して、本発明の組成物を用いれば、成型後の硬化時間が自然冷却で数秒〜数十秒で終了し、数分以内にモールドより脱型することが可能であるため好ましい。具体的には、本発明の組成物を用いれば、成型するためのＨＭ材料の注入時間が１０秒で終了し、自然冷却で１分以内にモールドより脱型することが可能であるため好ましい。さらに、脱型後の変形がなく、養生の必要がないことから生産タクトが短く、生産性に優れている。
【００５１】
本発明の組成物から得られる硬化物は、蓄熱しにくく、放熱性に優れる。
本発明の組成物から得られる硬化物の２５℃下の条件下における熱伝導率は、０．７Ｗ／ｍ・Ｋ以上であるのが好ましく、２Ｗ／ｍ・Ｋ以上であるのがより好ましく、４Ｗ／ｍ・Ｋ以上であるのがさらに好ましく、１０Ｗ／ｍ・Ｋ以上であるのが特に好ましい。
【００５２】
次に、本発明の硬化物について以下に説明する。
本発明の硬化物は、
本発明の成型用樹脂組成物を硬化させることによって得られるものである。
【００５３】
本発明の硬化物において使用される成型用樹脂組成物は、本発明の成型用樹脂組成物であれば特に制限されない。
また、本発明の硬化物は、蓄熱しにくく、放熱性に優れるという観点から、２５℃下の条件下における熱伝導率が、０．７Ｗ／ｍ・Ｋ以上であるのが好ましく、２Ｗ／ｍ・Ｋ以上であるのがより好ましく、４Ｗ／ｍ・Ｋ以上であるのがさらに好ましく、１０Ｗ／ｍ・Ｋ以上であるのが特に好ましい。
【００５４】
本発明の硬化物は、その内部に、例えば、基板、電子部品、コネクタ・ハーネス等の端部を具備することができる。
硬化物が内部に具備することができる、基板、電子部品、コネクタ・ハーネスは、特に制限されない。例えば、従来公知のものが挙げられる。
本発明の硬化物は、その製造について特に制限されず、例えば、上記の本発明の成型用樹脂組成物の使用方法と同様のものが挙げられる。
【００５５】
従来、小さな基板を成型ホットメルトで封止する場合、成型ホットメルトは２００℃近い温度で基板に塗布されていた。このような場合基板は小さいので使用する成型ホットメルトの量も少なく、塗布後成型ホットメルトの温度は急激に低下した。
しかしながら、ホットメルトの材料は熱伝導率が小さく、大きな基板を使用する場合これを封止するために必要な成型ホットメルトの量も多くなり、その結果、塗布後成型ホットメルトの温度は低下しにくく、内部に蓄熱して基板を熱劣化させた。
これに対して、本発明の成型用樹脂組成物は熱伝導率が高いので放熱しやすく、このことから、本発明の成型用樹脂組成物を大きな基板に適用する場合、基板を熱劣化（例えば、電子部品の溶解や基板の誤作動）させることなく封止することができる。
また、本発明の成型用樹脂組成物は熱伝導率が高いので放熱しやすく、このことによって組成物が固化するスピードを速め、その結果、生産タクトが短く、得られる硬化物を型等から取り出す際硬化物の変形を防ぐことができる。
【００５６】
また、従来のホットメルトの材料で封止された基板（以下、「封止体」ということがある。）を使用する場合、基板は使用時に通電して発熱するので、従来の熱伝導率が小さいホットメルトの材料では封止体から熱が逃げにくく封止体内に熱が蓄えられてしまうため、基板が暴走してしまうことがある。
これに対して、本発明の成型用樹脂組成物は熱伝導率が大きいので基板の通電時に封止体内での蓄熱を防止することができる。
【００５７】
また、本発明の成型用樹脂組成物は、柔軟性が高く、ＰＰ接着性、ＰＶＣ接着性、金属接着性、成型性および耐ガソリン性に優れる。
このことによって、本発明の成型用樹脂組成物は、基板、電子部品、電線（例えば、オレフィンで被覆されている電線）等と強固に接着することができ、水、油、ガソリン等の浸入を防ぐことができる。
【実施例】
【００５８】
以下、実施例を示して、本発明を具体的に説明する。ただし、本発明はこれらに限定されるものではない。
（ポリエステル１〜４）
本発明の組成物に含有される芳香族ポリエステル（ａ）について、ポリエステル１としてユニチカ社製のエリーテルＵＥ３３２０、ポリエステル２として東レ・デュポン社製のハイトレル４０５７、ポリエステル３としてユニチカ社製のエリーテルＵＥ３４１０、ポリエステル４としてユニチカ社製のエリーテルＵＥ３８００を使用した。ポリエステル１〜４を製造する際に使用される酸成分およびグリコール成分、ならびにこれらのモル比を下記第１表に示す。
【００５９】
【表１】
2008038020.tif 000002
【００６０】
（実施例１〜６および比較例１〜３）
下記第２表の各成分を、第２表に示す組成（質量部）で、ニーダを用いて混合し、第２表に示される各成型用樹脂組成物を得た。
得られた各成型用樹脂組成物において、以下に示す各測定行った。結果を下記第２表に示す。
【００６１】
＜粘度測定＞
粘度測定は、ＪＩＳ  Ｋ７１１７−１に準じて行った。Ｂ型粘度計（東京計器社製）を用い、得られた成型用樹脂組成物を１９０℃にて３０分間溶融した後、３号ローターを用いて回転させ、１０ｒｐｍにおいて粘度測定を行った。
【００６２】
＜製造直後の分離＞
製造直後の成型用樹脂組成物を冷却固化させたものについて、各組成成分の混合状態を目視により確認し、分離している状態であるものを「×」、相溶している状態であるものを「○」とした。
【００６３】
＜硬度（ショアＤ）＞
硬度（ショアＤ）の測定は、ＪＩＳ  Ｚ２２４６−２０００に準じて行った。得られた成型用樹脂組成物の硬度を、Ｄ型ショア硬度計を用いて測定した。硬度が１００以下のものを「○」とした。
【００６４】
＜柔軟性＞
得られた成型用樹脂組成物を冷却固化して、１４０℃のプレスにて１ｍｍの厚さにプレスし、２５ｍｍ×１００ｍｍ×１ｍｍのシート状に切り出し、試験片とした。
この試験片を二つ折りにして、試験片が折れなかったものを「○」とした。
【００６５】
＜接着性＞
（１）ＰＶＣに対する接着性
ＰＶＣに対する接着性の測定は、ＪＩＳ  Ｋ６２５６−１９９９に準じて行った。３ｍｍの厚さのＰＶＣ（商品名：タフニール、タカフジ社製）を２５ｍｍ×１５０ｍｍに切り出しＰＶＣ試験片とした。ＰＶＣ試験片に、得られた成型用樹脂組成物をモールドを用いて図２（Ａ）のように成型し、ＰＶＣ試験片３０と成型用樹脂組成物３１とを剥離するように、それぞれに対して図２（Ｂ）に示す２つの矢印方向に引張り応力を加える１８０度剥離試験を行い、上記ＰＶＣ試験片３０と成型用樹脂組成物３１とが剥がれだしたときの最大引張応力を測定した。引張り速度は、５０ｍｍ／ｍｉｎとした。
なお、試験片を試験機に取り付ける際にＰＶＣ試験片３０と成型用樹脂組成物３１とが剥離し、測定できなかったものを「×」とした。
【００６６】
（２）金属に対する接着性
幅３０ｍｍ、長さ１５０ｍｍ、厚さ０．８ｍｍの銅板２枚をそれぞれ長さ７５ｍｍの個所で二つ折りにし、上記銅板２枚と得られた成型用樹脂組成物（全銅板平面の１／２を覆う）とを図３（Ａ）のように成型し、銅板４０と成型用樹脂組成物４１とを剥離するように、２枚の銅板４０に対して図３（Ｂ）に示す２つの矢印方向に引張り応力を加える１８０℃剥離試験を行い、上記銅板４０と成型用樹脂組成物４１とが剥がれだしたときの最大引張応力を測定した。引張り速度は、５０ｍｍ／ｍｉｎとした。
得られた成型用樹脂組成物の金属接着性は、５０Ｎ／２５ｍｍ以上の最大引張応力で剥離するものを「○」、試験片を試験機に取り付ける際に銅板４０と成型用樹脂組成物４１とが剥離し、測定できなかったものを「×」とした。
【００６７】
（３）ポリプロピレン（ＰＰ）に対する接着性
コロナ表面処理をしたポリプロピレン（新神戸電機社製：ＰＰ−Ｎ−ＢＮ）を用いた以外は、上記ＰＶＣに対する接着性と同様にＰＰ接着性（初期）を測定した。また、ＰＰ接着性（初期）試験と同様に作成した試験片を８０℃、９５％で９６時間老化したものについて、同様の方法でＰＰ接着性（耐湿熱）を測定した。
なお、試験片を試験機に取り付ける際にポリプロピレン（ＰＰ）試験片と成型用樹脂組成物とが剥離し、測定できなかったものを「×」とした。
【００６８】
＜成型性＞
ＰＶＣ被覆導線を用いて、図１に示すアルミ製のモールドおよびゴムパッキンを有する製造装置で成型を行った。
（１）成型性
ホットメルトアプリケーターを用い、エアー圧０．４ＭＰａで、得られた成型用樹脂組成物を注入し、規定の形に成型されるまでの注入時間を測定した。注入時間が１０秒以内であるものを「○」とした。
（２）脱型性
上記モールドを用い、得られた成型用樹脂組成物を注入後、形が変形しないようにモールドから脱型できるまでの時間を測定した。注入後、１０秒以内にモールドから脱型できるものを「◎」とし、１０秒を超えて１５秒以内にモールドから脱型できるものを「○」とし、１５秒を超えてモールドから脱型したものを「×」とした。
【００６９】
＜耐ガソリン性＞
得られた成型用樹脂組成物の冷却固化物を、２５℃のガソリン中へ７２時間浸漬させて、組成物表面の白化の有無を観察した。白化が生じなかったものを「○」、白化が生じたものを「×」とした。
【００７０】
＜熱伝導率＞
本発明において、熱伝導率の測定は次のとおり行った。
まず、得られた成型用樹脂組成物を縦２５ｍｍ×横１００ｍｍ×高さ２０ｍｍに切り出し、２５℃恒温室に２４時間以上置いて、熱伝導率測定用の試験片とした。次に、得られた試験片を用いて熱伝導率をｋｅｍｔｈｅｒｍ  ＱＴＭ−Ｄ３（京都電子工業社製）によって２５℃恒温室にて測定した。
【００７１】
【表２】
2008038020.tif 000003
【００７２】
第２表に示す各成分は以下のとおりである。
・ポリエステル１〜４：上記のポリエステル
・ポリオレフィン：エポキシ基を有するポリエチレン、商品名ボンドファースト７Ｌ、住友化学社製
・タッキファイヤー：ロジン系タッキファイヤー、商品名パインクリスタルＤ−６０１１、荒川化学工業社製
・充填剤１：窒化珪素（熱伝導率：５０Ｗ／ｍ・Ｋ）、宇部興産社製
・充填剤２：窒化アルミ（熱伝導率：１７０Ｗ／ｍ・Ｋ）、日本タングステン社製
・充填剤３：炭酸カルシウム（熱伝導率：０．５Ｗ／ｍ・Ｋ）、丸尾カルシウム社製
・ポリオール化合物：ポリカーボネートジオール、商品名プラクセルＣＤ２２０、ダイセル化学工業社製
・老化防止剤：イルガノックス１０１０、チバスペシャルティケミカルズ社製
【００７３】
第２表に示す結果から明らかなように、充填剤（ｅ）を含有しない比較例１の組成物から得られる硬化物は熱伝導率が低かった。
また、充填剤（ｅ）を芳香族ポリエステル（ａ）とオレフィン（ｄ）との合計量１００質量部に対して１００質量部より多く含有する比較例２は、粘度が高くなりすぎ作業性に劣った。
また、芳香族ポリエステル（ａ）およびオレフィン（ｄ）と同じ程度の熱伝導率を有する充填剤として炭酸カルシウム（熱伝導率：０．５Ｗ／ｍ・Ｋ）を含有する比較例３から得られる硬化物は熱伝導率が低かった。
これに対して、本発明の成型用樹脂組成物（実施例１〜６）は、熱伝導率が高く、比較的低粘度である。
また、本発明の成型用樹脂組成物は、柔軟性が高く、ＰＰ接着性、ＰＶＣ接着性、金属接着性、成型性および耐ガソリン性に優れる。
【図面の簡単な説明】
【００７４】
【図１】図１の（Ａ）は、成型前の導線を示す図であり、（Ｂ）は、モールドの形状（モールド片面）を示す図であり、（Ｃ）は、成型時のモールドの形状を示す図であり、（Ｄ）は、成型品の形状を示す図である。
【図２】図２の（Ａ）および（Ｂ）は、それぞれ、ＰＶＣとの接着性を示す斜視図および断面図である。
【図３】図３の（Ａ）および（Ｂ）は、それぞれ、金属（銅板）との接着性を示す斜視図および断面図である。
【符号の説明】
【００７５】
１  剥離部
２  ポリオレフィン被覆導線
３  アルミ製のモールド
４  ゴムパッキン
５  注入部
６  注入経路
７  ＨＭ成型用鋳型
８  成型部
３０  ＰＶＣ試験片
３１  成型用樹脂組成物
４０  銅板
４１  成型用樹脂組成物
【図１】
2008038020.tif 000004
【図２】
2008038020.tif 000005
【図３】
2008038020.tif 000006